(57)【特許請求の範囲】
【請求項１】
（Ａ）塩化ビニル系モノマーと、（Ｂ）アクリル酸−ｎ−ブチルからなる重合体を主鎖に有するマクロモノマーとを、（Ａ）／（Ｂ）＝８５重量％／１５重量％〜７５重量％／２５重量％の範囲で懸濁重合法により共重合して得られた樹脂を主成分とした樹脂組成物をカレンダー加工する工程を有するシート製造方法であって、
カレンダーロールを、第１ロール、第２ロール、第３ロール、第４ロールとすると共に、前記第１ロールと前記第２ロールとの間の間隔部に投入した前記樹脂組成物が、前記間隔部を通過して、前記第２ロールから、前記第３ロール、前記第４ロールへと順次に移行されるように構成し、カレンダーロール投入時の前記樹脂組成物の温度をＲｔとした場合に、
第１及び第２ロールの表面温度を、Ｒｔと同等又は同等以下に制御し、
第３ロールの表面温度を、第１及び第２ロールの両方の表面温度より低温となるように制御し、
第４ロールの表面温度を、第３ロールの表面温度と同等又は同等以下に制御することを特徴とするシート製造方法。
【請求項２】
第１及び第２ロールの表面温度を、Ｒｔ±２℃に制御し、第３ロールの表面温度を（Ｒｔ−６℃）±２℃に制御し、第４ロールの表面温度を（Ｒｔ−１２℃）±２℃に制御する請求項１に記載のシート製造方法。
【請求項３】
Ｒｔを、１６５〜１７５℃とした請求項１又は２に記載のシート製造方法。
【請求項４】
テイクオフロールの表面粗さを、Ｒｚ＝０．５μｍ〜１０μｍとした請求項１〜３の何れか一に記載のシート製造方法。
【発明の詳細な説明】
【技術分野】
【０００１】
本発明は、シート製造方法に関する。
【背景技術】
【０００２】
近年、塩化ビニル系モノマーと、二重結合を含有するエチレン性不飽和モノマーからなる重合体を主鎖に有するマクロモノマーとを、共重合して得られた樹脂を主成分とした樹脂組成物をカレンダー加工用としたものが、提案されている（特許文献１参照）。
【０００３】
一方、上記樹脂組成物をカレンダー加工等により成形され、様々な用途に使用されるシートが提案されている（特許文献２参照）。
【先行技術文献】
【特許文献】
【０００４】
【特許文献１】特開２００５−２８１５６７号公報
【特許文献２】特開２００６−２９９２４１号公報
【発明の概要】
【発明が解決しようとする課題】
【０００５】
ところが、上記樹脂組成物をカレンダー加工することによりシートを製造する場合には、カレンダー加工装置における複数のカレンダーロールのロールからロールへ樹脂組成物が円滑に移動することが必要であるが、ロールに樹脂組成物が粘着する等の現象に起因して、安定してシートの製造ができなかった。例えば、１つのロールに樹脂組成物が粘着すると、次のロールに樹脂組成物が移動しないために、シートの製造そのものができないことがあった。あるいは、樹脂組成物が次のロールに移動したとしても、スムーズに移動しないために、製造されたシートの寸法精度、品質の低下を引き起こすということがあった。
【０００６】
本発明は、上記事情に鑑み、上記樹脂組成物のカレンダー加工によるシートの製造の安定化が可能なシート製造方法を提供することを課題とする。
【課題を解決するための手段】
【０００７】
上記課題を解決するため、本発明者らは鋭意研究の結果、上記樹脂組成物、樹脂組成物内の樹脂についての製造方法・組成や、カレンダー加工の条件に係る本願発明に想到するに至った。
【０００８】
すなわち、本願発明は、（Ａ）塩化ビニル系モノマーと、（Ｂ）アクリル酸−ｎ−ブチルからなる重合体を主鎖に有するマクロモノマーとを、（Ａ）／（Ｂ）＝８５重量％／１５重量％〜７５重量％／２５重量％の範囲で懸濁重合法により共重合して得られた樹脂を主成分とした樹脂組成物をカレンダー加工する工程を有するシート製造方法であって、カレンダーロールを、第１ロール、第２ロール、第３ロール、第４ロールとすると共に、前記第１ロールと前記第２ロールとの間の間隔部に投入した前記樹脂組成物が、前記間隔部を通過して、前記第２ロールから、前記第３ロール、前記第４ロールへと順次に移行されるように構成し、カレンダーロール投入時の前記樹脂組成物の温度をＲｔとした場合に、第１及び第２ロールの表面温度を、Ｒｔと同等又は同等以下に制御し、第３ロールの表面温度を、第１及び第２ロールの両方の表面温度より低温となるように制御し、第４ロールの表面温度を、第３ロールの表面温度と同等又は同等以下に制御することを特徴とするシート製造方法である。
【０００９】
ここで、「主成分」とは、樹脂組成物を構成する成分の中で主となる成分であり、一般的には、重量換算で全体の半分以上の成分である。「カレンダーロール投入時の前記樹脂組成物の温度」とは、カレンダーロール上の樹脂組成物溜まり（バンク）の温度をいい、バンクとの温度差が小さい場合（例えば±２℃以内の場合）は、バンクに到達する直前の温度、換言すればバンクに到達するまでの位置でバンクに直近の位置の温度として捉えることもできる。また、温度について「同等」とは、厳密に同一の意味ではなく、±２℃までの範囲を含むものである。
【００１０】
この製造方法によれば、上記樹脂組成物を使用することにより、また、カレンダーロールの温度制御により、次の効果を享受できる。すなわち、樹脂組成物からカレンダー加工装置によりシートを製造する際に、カレンダーロールへの樹脂組成物の粘着を抑制することが可能となり、シートの製造の安定化が可能となる。
【００１１】
通常の塩化ビニル系シートの製造においては、カレンダー加工におけるカレンダーロール間（ここでいう第２ロールから第３ロールなど）で成形される樹脂組成物の移動はロールの温度によって決まり、樹脂組成物は高温のロールへと動き易いことが、当業者の常識となっている。換言すれば、通常の塩化ビニル系シートの製造においては、上流から下流に向かって、カレンダーロールの温度は上昇させるのが当業者の常識となっているのである。
【００１２】
これに対して本発明の製造方法においては、第１及び第２ロールの表面温度を、Ｒｔと同等又は同等以下に制御し、第３ロールの表面温度を、第１及び第２ロールの両方の表面温度より低温となるように制御し、第４ロールの表面温度を、第３ロールの表面温度と同等又は同等以下に制御する。すなわち、上流から下流に向かってカレンダーロールの表面温度を、同等又は同等以下、低温に制御しており、これにより樹脂組成物がロールからロールに円滑移動する。
【００１３】
本発明の製造方法が、通常の塩化ビニル系シートの製造方法と異なっているにもかかわらず、上記効果を生じる理由は以下のように考えられる。
【００１４】
通常の塩化ビニル高分子は凝集力が非常に強く、溶融状態でも粘度が非常に高くなる。これに対し、本発明における樹脂は、塩化ビニル高分子とアクリル酸−ｎ−ブチルとがグラフト共重合された分子構造で、粒子内に共重合分子が均一に分散した粒子構造を持っている。このため、樹脂の分子は、塩化ビニル部分の凝集力がアクリル酸−ｎ−ブチル分子の介在により小さくなり、溶融時の粘度が非常に低くなる。従って、塩化ビニル高分子構造を有していても、従来の塩化ビニル系高分子とは全く異なった溶融特性を示す。カレンダーロール間の樹脂組成物の移動は、ロールの接触面での樹脂組成物の粘着性と関係しており、本樹脂組成物においては温度を低くすることで、次ロールとの接触面での組成物粘度を上げることで次ロールへの粘着力が発生するものと推測される。これにより、従来の塩化ビニル系シートの製造とは異なり、本発明における樹脂組成物のシートの製造では、低温ロール側へ樹脂組成物が移行すると考えられる。
【００１５】
上記製造方法において、第１及び第２ロールの表面温度を、Ｒｔ±２℃に制御し、第３ロールの表面温度を（Ｒｔ−６℃）±２℃に制御し、第４ロールの表面温度を（Ｒｔ−１２℃）±２℃に制御するのが望ましい。また、Ｒｔは、１６５〜１７５℃とすることができる。
【００１６】
この製造方法によれば、上記製造方法による効果をより確実に享受できる。
【００１７】
また、上記製造方法に用いるカレンダー加工装置において、テイクオフロールの表面粗さを、Ｒｚ＝０．５μｍ〜１０μｍとするのが望ましい。
【００１８】
ここで、テイクオフロールとは、カレンダーロールからのシートを受け取り、案内するロールであり、その個数やロール間の間隔に特に限定は無い。
【００１９】
ここで、Ｒｚは、「最大高さ粗さ」であり、その定義は、ＪＩＳ  Ｂ０６０１：２００１に準ずる。
【００２０】
このテイクオフロールの表面粗さであれば、樹脂組成物からカレンダー加工装置によりシートの製造をする際に、テイクオフロールへのシートの粘着を抑制することが可能となり、シートの製造の安定化が可能となる。
【発明の効果】
【００２１】
上記のように、本発明によれば、「塩化ビニル系モノマーと、二重結合を含有するエチレン性不飽和モノマーからなる重合体を主鎖に有するマクロモノマーとを、共重合して得られた樹脂を主成分とした樹脂組成物」のカレンダー加工によるシートの製造の安定化が可能なシート製造方法を提供することができる。
【図面の簡単な説明】
【００２２】
【図１】本発明の実施形態に係るシート製造方法を実施するためのカレンダー加工装置を模式的に示す側面図である。
【発明を実施するための形態】
【００２３】
以下、本発明を実施するための形態について図面に基づき説明する。
【００２４】
図１は、本発明の実施形態に係るシート製造方法を実施するためのカレンダー加工装置を模式的に示す側面図である。図１において、樹脂組成物は点のハッチングで示す。
【００２５】
図示のカレンダー加工装置は、放射温度計Ｓ、４本のカレンダーロールＣ１〜Ｃ４、３本のテイクオフロールＴ、４本のガイドロールＧ、一対のエンボスロールＥを主な構成要素とする。
【００２６】
カレンダーロールＣ１〜Ｃ４は、樹脂組成物をシート化する機能を有する。カレンダーロールＣ１〜Ｃ４は、最上流側から順に、第１ロールＣ１、第２ロールＣ２、第３ロールＣ３、第４ロールＣ４と以下記すこととする。なお、本実施形態では、カレンダーロールＣ１〜Ｃ４は４本であるが、第４ロールＣ４の後に、更に、カレンダーロールを追加してもよい。なお、本実施形態のカレンダーロールＣ１〜Ｃ４の配置により本実施形態のカレンダー加工装置は、いわゆる逆Ｌ字型と呼ばれるものであるが、特にこれに限定されるものでなく例えばＩ型，Ｓ型，Ｚ型，斜めＺ型等でもよい。
【００２７】
第１ロールＣ１と第２ロールＣ２が水平に配置され、第２ロールＣ２に対して鉛直下方へ第３，４ロールＣ３，Ｃ４がこの順序で配置される。第１ロールＣ１は第２ロールＣ２に対して水平方向に移動しうると共に、第２ロールＣ２及び第４ロールＣ４は第３ロールＣ３に対して鉛直方向に上下し、ロール間隔が調整できるようになっている。また、第３ロールＣ３が第２ロールＣ２に対し、水平方向に軸線が傾斜できるようになっているのが好ましい。
【００２８】
逆Ｌ字型のカレンダーロールＣ１〜Ｃ４の径と長さは、シート幅や生産量によって適宜選択されるが、例えば、ロール径は５００ｍｍ〜９００ｍｍ程度、ロール長さは、例えば１５００ｍｍ〜２７００ｍｍ程度である。本実施形態では、カレンダーロールＣ１〜Ｃ４は同一径、同一長さであるが、特にこれに限定されるものではない。カレンダーロールＣ１〜Ｃ４の表面粗さは、例えばＲｚ＝０．２〜１．５μｍである。
【００２９】
テイクオフロールＴは、例えば、第４ロールＣ４における第１ロールとは反対側（図１で右側）に、第４ロールＣ４の軸心と略同一高さに水平に１〜３本（本実施形態では３本）配置され、第４ロールＣ４から、シート化された樹脂組成物を取り出し、移動させるものである。テイクオフロールＴは、第４ロールＣ４と同温、又は低温に設定される。
【００３０】
ガイドロールＧは、加熱用ガイドロールであり、例えば、テイクオフロールＴの下流側（図１で右側）に、テイクオフロールＴより高い位置に水平に１〜６本（本実施形態では４本）配置される。ガイドロールＧは、シートを加熱することにより、製造されたシートの寸法安定性を付与するものである。
【００３１】
エンボスロールＥは、例えば、ガイドロールＧの下流側（図１で右側）に、配置される。エンボスロールＥは、本実施形態では、シート化された樹脂組成物を圧延することによりシートを鏡面化するために使用される。しかし、目的はこれに限定されず、エンボスロールＥは、シートの用途に応じて、シートに模様等を形成するために使用してもよい。
【００３２】
一般にテイクオフロールやガイドロールの表面は、表面粗さについてＲｚが０．０５μｍ以下程度の極めて凹凸が少ない鏡面状態に仕上げられている。これに対して、本実施形態のテイクオフロールＴ及びガイドロールＧの表面は、表面粗さについてＲｚが０．５μｍ〜１０μｍの範囲となるように研磨加工されて仕上げられている。
【００３３】
テイクオフロールＴとガイドロールＧの径は、例えば１５０〜２５０ｍｍである。テイクオフロールＴはカレンダーロールＣ１〜Ｃ４の直近に配置されるため、カレンダーロールＣ１〜Ｃ４の長さにほぼ等しい。ガイドロールＧは、テイクオフロールＴの長さと同等もしくは、＋２００ｍｍ程度までの長さである。テイクオフロールＴ相互の最小隙間（２つのロールの軸直角断面における最小の隙間、以下同じ）とガイドロールＧ相互の最小隙間は例えば５〜１０ｍｍである。
【００３４】
一対のエンボスロールＥのうち、一方の径は例えば１５０〜３００ｍｍの鋼製ロールであり、他方のエンボスロールＥはゴムロールであり、ガイドロールＧから案内されたシートを一定の圧力で挟み込みシートに形状を付与するものである。ゴムロールの径は例えば２００〜５００ｍｍで、材質は最表面がシリコーンゴムのように離型性の良いものが用いられる。
【００３５】
放射温度計Ｓは、例えば赤外放射温度計であり、カレンダーロールＣ１〜Ｃ４投入時の溶融樹脂組成物の温度Ｒｔを測定するためのものである。放射温度計Ｓの測定対象の位置Ｐが、第１及び第２ロールＣ１，Ｃ２の間に形成されるバンクに樹脂組成物が到達するまでの位置であってバンクに対して直近の位置となるように、放射温度計Ｓは配置される。本実施形態では、位置Ｐが、樹脂組成物をカレンダーロールＣ１〜Ｃ４まで運搬するコンベヤＨ上の樹脂組成物の表面となるように、放射温度計Ｓが配置される。測定対象の位置Ｐの樹脂組成物とバンクとの温度差は小さく、例えば±２℃以内である。本実施形態では、放射温度計を配置しているが、カレンダーロールＣ１〜Ｃ４投入時の溶融樹脂組成物の温度Ｒｔが測定可能であれば、他の温度計でもよい。
【００３６】
上記のカレンダー加工装置は、カレンダーロールＣ１〜Ｃ４、テイクオフロールＴ及びガイドロールＧを、個々独立して、温度調節、かつ速度調節ができる機構を備えている。この温度調節をするための温度制御機構は、放射温度計Ｓで測定されたカレンダーロールＣ１〜Ｃ４投入時の溶融樹脂組成物の温度Ｒｔを基準に、カレンダーロールＣ１〜Ｃ４の表面温度を制御する制御装置を有する。この制御装置は自動又は手動で設定される。
【００３７】
カレンダーロールＣ１〜Ｃ４の表面温度を制御する制御装置の方式としては、次のようなものが挙げられる。例えば、カレンダーロールＣ１〜Ｃ４の表面温度を測定し、その測定結果に基づき、カレンダーロールＣ１〜Ｃ４内の流通する熱媒体の温度を調節する方式である。他にも、カレンダーロールＣ１〜Ｃ４の表面温度とカレンダーロールＣ１〜Ｃ４内を流通する熱媒体の温度の相関関係をあらかじめ調べておき、カレンダーロールＣ１〜Ｃ４内を流通する熱媒体の温度を調節する方式等、様々な公知技術を適宜適用可能である。カレンダーロールＣ１〜Ｃ４内を流通する熱媒体としては、蒸気、熱水、油が用いられ、精度の高い温度制御をするには油が好適である。
【００３８】
本製造方法において、カレンダー加工装置に投入される（カレンダー加工される）樹脂組成物は、塩化ビニル系モノマーと、二重結合を含有するエチレン性不飽和モノマーからなる重合体を主鎖に有するマクロモノマーとを、共重合して得られた樹脂を主成分とした樹脂組成物の一種であり、具体的には（Ａ）塩化ビニル系モノマーと、（Ｂ）アクリル酸−ｎ−ブチルからなる重合体を主鎖に有するマクロモノマーとを、（Ａ）／（Ｂ）＝８５重量％／１５重量％〜７５重量％／２５重量％の範囲で懸濁重合法により共重合して得られた樹脂を主成分とした樹脂組成物である。
【００３９】
本製造方法に使用する樹脂を構成する塩化ビニル系モノマーとしては特に限定はなく、例えば塩化ビニルモノマー、塩化ビニリデンモノマー、酢酸ビニルモノマーまたはこれらの混合物、または、この他にこれらと共重合可能で、好ましくは重合後の重合体主鎖に反応性官能基を有しないモノマー、例えばエチレン、プロピレンなどのα−オレフィン類から選ばれる１種または２種以上の混合物を使用しても良い。２種以上の混合物を使用する場合は、塩化ビニル系モノマー全体に占める塩化ビニルモノマーの含有率を５０重量％以上、特に７０重量％以上とすることが好ましい。中でも得られる共重合樹脂の物性等から、塩化ビニルモノマーあるいは塩化ビニリデンモノマーのいずれか１種のみを使用することが好ましく、塩化ビニルモノマーを使用することがさらに好ましい。
【００４０】
一般にマクロモノマーとは、重合体の末端に反応性の官能基を有するオリゴマー分子である。アクリル酸ｎ−ブチルからなる重合体を主鎖に有するマクロモノマーは、反応性官能基として、アリル基、ビニルシリル基、ビニルエーテル基、ジシクロペンタジエニル基、下記一般式（ａ）から選ばれる重合性の炭素−炭素二重結合を有する基を、少なくとも１分子あたり１個、分子末端に有する、ラジカル重合によって製造されたものである。特に、塩化ビニル系モノマーとの反応性が良好なことから、重合性の炭素−炭素二重結合を有する基が、下記一般式（ａ）：
−ＯＣ（Ｏ）Ｃ（Ｒ）＝ＣＨ2  （ａ）
で表される基が好ましい。
【００４１】
式（ａ）中、Ｒの具体例としては特に限定されず、例えば、−Ｈ、−ＣＨ3、−ＣＨ2ＣＨ3、−（ＣＨ2）nＣＨ3（ｎは２〜１９の整数を表す）、−Ｃ6Ｈ5、−ＣＨ2ＯＨ、−ＣＮの中から選ばれる基が好ましく、さらに好ましくは−Ｈ、−ＣＨ3である。
【００４２】
次に、樹脂組成物のシートを製造する方法を説明する。
【００４３】
初めに、カレンダー加工装置を始動すると、図１に矢印で示す方向に、カレンダーロールＣ１〜Ｃ４、テイクオフロールＴ及びガイドロールＧが、所定の速度で回転をする。
【００４４】
カレンダーロールＣ１〜Ｃ４の回転速度は、例えば１０〜２０ｍ／ｍｉｎである。テイクオフロールＴとガイドロールＧの回転速度は、例えば１５〜５０ｍ／ｍｉｎである。一対のエンボスロールＥの回転速度は、例えば１５〜５０ｍ／ｍｉｎである。
【００４５】
次に、後述の方法で溶融状態とされた樹脂組成物が、コンベヤＨにより運ばれて、第１ロールと第２ロールの間に上方から投入される。
【００４６】
この際に、温度制御機構により、コンベヤＨ上の溶融樹脂組成物における位置Ｐの温度Ｒｔが放射温度計Ｓで測定され、第１及び第２ロールＣ１，Ｃ２の表面温度を、Ｒｔと同等又は同等以下に制御し、第３ロールＣ３の表面温度を、第１及び第２ロールＣ１，Ｃ２の両方の表面温度より低温となるように制御し、第４ロールＣ４の表面温度を、第３ロールＣ３の表面温度と同等又は同等以下に制御する。
【００４７】
例えば、第１及び第２ロールＣ１，Ｃ２の表面温度が、Ｒｔ±２℃に制御され、第３ロールＣ３の表面温度が（Ｒｔ−６℃）±２℃に制御され、第４ロールＣ４の表面温度が（Ｒｔ−１２℃）±２℃に制御される。Ｒｔは、例えば１６５〜１７５℃である。
【００４８】
この状態のカレンダーロールＣ１〜Ｃ４の間で、樹脂組成物は、最初は、第１ロールＣ１と第２ロールＣ２との間で、バンクを形成しつつ成形される。次に、この樹脂組成物は、第２ロールＣ２の表面により、第２ロールＣ２と第３ロールＣ３との間まで案内され、そこで再び成形される。更にこの樹脂組成物は、第３ロールＣ３の表面により、第３ロールＣ３と第４ロールＣ４との間に案内され、そこで更に成形される。この成形された樹脂組成物のシートは、第４ロールＣ４の表面に案内され移動する。
【００４９】
第４ロールＣ４からシートが最初に送り出される時は、あらかじめ、テイクオフロールＴ、ガイドロールＧ、エンボスロールＥを上下方向に移動させ、ロール間の隙間を大きくした状態にしておく。そして、第４ロールＣ４から送り出されたシートの先端を、例えば、紐で縛り人手により紐を引くことにより、第４ロールＣ４から送り出されるスピードに合わせて、テイクオフロールＴ、ガイドロールＧ、エンボスロールＥ間を通す。その後、テイクオフロールＴ、ガイドロールＧ、エンボスロールＥを、上下方向に移動させ、前述の図１の位置に戻す。すると、シートは、テイクオフロールＴ、ガイドロールＧ、エンボスロールＥにより、これらのロールの間を自動的に移動する。
【００５０】
シートの自動的な移動について、詳述すれば、以下の通りである。なお、テイクオフロールＴとガイドロールＧの順番は、シート送りの上流側から数えるものとする。
【００５１】
第４ロールＣ４の表面により案内されて第４ロールＣ４から送り出されたシートは、テイクオフロールＴにおける１本目の上側表面により案内されて移動し、その後、２本目の下側表面、３本目の上側表面により案内されて移動する。
【００５２】
次に、シートは、ガイドロールＧの１本目の上側表面により案内されて移動し、その後、２本目の下側表面、３本目の上側表面、４本目の下側表面により案内されて移動する。
【００５３】
そして、シートは、一対のエンボスロールＥにより案内され、巻き取りロール（図示略）側へと移動する。シートは一対のエンボスロールＥの間で圧延され、シート表面が鏡面化される。なお、本実施形態では、カレンダーロールＣ１〜Ｃ４の第４ロールＣ４とエンボスロールＥとの間で、樹脂組成物のシートを延伸するが、このシートの延伸は必ずしも必要ではない。
【００５４】
こうして、カレンダー加工装置を連続稼動することにより、シートが安定して長時間にわたり製造される。
【００５５】
以上のように、本実施形態では、上記樹脂組成物を使用することにより、また、カレンダーロールＣ１〜Ｃ４の温度制御により、次の効果を享受できる。すなわち、樹脂組成物からカレンダー加工装置によりシートを製造する際に、カレンダーロールＣ１〜Ｃ４への樹脂組成物の粘着を適切に抑制することが可能となる。これにより、カレンダーロールＣ１〜Ｃ４の第２ロールＣ２から第３ロールＣ３、第３ロールＣ３から第４ロールＣ４への樹脂組成物の移行が円滑に行われ、シートの製造の安定化が可能となる。
【００５６】
また、上記加工装置のテイクオフロールＴ及びガイドロールＧの表面は、表面粗さについてＲｚが０．５μｍ〜１０μｍの範囲となるように研磨加工されて仕上げられていることにより、次の効果を享受できる。すなわち、樹脂組成物からカレンダー加工装置によりシートを製造する際に、テイクオフロールＴ及びガイドロールＧへのシートの粘着を適切に抑制することが可能となり、樹脂組成物シートのロール間の移行が円滑に行なわれ、シートの製造の安定化が可能となる。
【００５７】
カレンダーロール前の工程で、樹脂を溶融混練させる方法には特に限定はない。最初に、樹脂成分を所定量と、各種添加剤（熱安定剤、滑剤、安定化助剤、加工助剤、充填剤、酸化防止剤、光安定剤、顔料、可塑剤、難燃剤、帯電防止剤、強化剤、改質剤等）を配合したものを、例えばリボンブレンダー、スーパーミキサー、タンブラーミキサー、ヘンシェルミキサー、ミキシングロール等の混合機および／または混合混練機等を用いて、ホットブレンドまたはコールドブレンド等の常法によって均一に混合または混合混練する。その際の配合順序等に特に限定はなく、本発明の目的を損なわない範囲の技術を任意に用いることができる。
【００５８】
このようにしてブレンドされた樹脂組成物を溶融混練する。その際には、コニーダー、バンバリーミキサー、押出機等の混練機等を用いて溶融しながら混練する。その後、組成物中に含まれる恐れのある異物の濾別と組成物の温度を均一化する目的でストレーナー押出機に通された後、カレンダー加工装置に投入される。
【００５９】
本実施形態の樹脂を主成分とする樹脂組成物には、必要に応じ熱安定剤、滑剤、安定化助剤、加工助剤、充填剤、酸化防止剤、光安定剤、顔料等を、本発明の目的を損なわない範囲で適宜配合することができ、また可塑剤も、本発明の目的を損なわない範囲で、必要に応じ適宜使用することができる。
【００６０】
熱安定剤としては、特に限定されず、本発明の目的を損なわない範囲のものを用いることができる。そのような熱安定剤としては、例えばジメチル錫メルカプト、ジブチル錫メルカプト、ジオクチル錫メルカプト、ジブチル錫マレート、ジオクチル錫マレート、ジブチル錫ラウレート等の有機錫系熱安定剤；ステアリン酸鉛、二塩基性亜燐酸鉛、三塩基性硫酸鉛等の鉛系熱安定剤；カルシウム−亜鉛系熱安定剤；バリウム−亜鉛系熱安定剤；カルシウム−バリウム−亜鉛系熱安定剤；カドミウム−バリウム系熱安定剤；マグネシウム−アルミニウム系熱安定剤等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、５重量部以下の範囲である。
【００６１】
滑剤としては、ブリードアウト（シート製造後にシート表面に滲み出すこと、以下同じ）しやすいパラフィンワックス系滑剤、金属ステアレート系滑剤、アルコール系滑剤以外のものであれば、特に限定されず、本発明の目的を損なわない範囲のものを用いることができる。そのような滑剤としては、例えば、ポリオレフィンワックス系滑剤、エステル系滑剤、オリゴマー系滑剤等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、３重量部以下の範囲である。
【００６２】
安定化助剤としては、特に限定されず、本発明の目的を損なわない範囲のものを用いることができる。そのような安定化助剤としては、例えばエポキシ化大豆油、エポキシ化アマニ油、エポキシ化テトラヒドロフタレート、エポキシ化ポリブタジエン、燐酸エステル等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、５重量部以下の範囲である。
【００６３】
加工助剤としては、特に限定されず、本発明の目的を損なわない範囲のものを用いることができる。そのような加工助剤としては、例えばアクリル酸−ｎ−ブチル／メタクリル酸メチル共重合体、アクリル酸−２−エチルヘキシル／メタクリル酸メチル共重合体、アクリル酸−２−エチルヘキシル／メタクリル酸メチル／メタクリル酸−ｎ−ブチル共重合体等のアクリル系加工助剤；ポリエステル系加工助剤等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、１０重量部以下の範囲である。
【００６４】
充填剤としては、特に限定されず、本発明の目的を損なわない範囲のものを用いることができる。そのような充填剤としては、例えば炭酸カルシウム、炭酸マグネシウム、炭酸リチウム、カオリングレー、石膏、マイカ、タルク、水酸化マグネシウム、珪酸カルシウム、硼砂等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、５０重量部以下の範囲である。
【００６５】
酸化防止剤としては、特に限定されず、本発明の目的を損なわない範囲のものを用いることができる。そのような酸化防止剤としては、例えばフェノール系酸化防止剤、フォスファイト系酸化防止剤、チオエーテル系酸化防止剤、マグネシウム−アルミニウム系酸化防止剤等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、５重量部以下の範囲である。
【００６６】
光安定剤としては、特に限定されず、本発明の目的を損なわない範囲のものを用いることができる。そのような光安定剤としては、例えばサリチル酸エステル系、ベンゾフェノン系、ベンゾトリアゾール系、シアノアクリレート系等の紫外線吸収剤；ヒンダードアミン系の光安定剤等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、５重量部以下の範囲である。
【００６７】
顔料としては、特に限定されず、本発明の目的を損なわない範囲のものを用いることができる。そのような顔料としては、例えばアゾ系、インジゴ系、フタロシアニン系、スレン系、染料レーキ系、酸化物系、クロム酸モリブデン系、硫化物・セレン化物系、フェロシアン化物系、群青系等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、２０重量部以下の範囲である。
【００６８】
可塑剤としては、特に限定されず、本発明の目的を損なわない範囲のものを用いることができる。そのような可塑剤としては、例えばジ−２−エチルヘキシルフタレート、ジ−ｎ−オクチルフタレート、ジイソノニルフタレート、ジブチルフタレート等のフタル酸エステル系可塑剤；トリクレジルフォスフェート、トリキシリルホスフェート、トリフェニルフォスフェート等のリン酸エステル系可塑剤；ジ−２−エチルヘキシルアジペート、ジ−２−エチルヘキシルセバケート等の脂肪酸エステル系可塑剤等が挙げられ、これらは単独で用いても２種以上を併用しても良い。またその使用量も特に限定されず、本発明の目的を損なわない範囲であれば良いが、使用する場合には、好ましくは樹脂成分の総量１００重量部に対し、１００重量部以下の範囲である。
【００６９】
その他、本発明の目的を損なわない範囲の難燃剤、帯電防止剤、強化剤、改質剤等も必要に応じて適宜配合することができ、その使用量も特に限定されず、本発明の目的を損なわない範囲であれば良い。
【００７０】
これらの樹脂組成物に配合されるもののうち滑剤は、製造後にシート表面にブリードアウトを起こす可能性がある。この滑剤のブリードアウトは、製造したシートを印刷用材料とする場合には、インクの定着性を悪化させる可能性があるため、滑剤は少ないほど良い。しかし、通常のカレンダー加工装置では、滑剤が少ないと、ロールに樹脂組成物が粘着しやすくなりカレンダー加工が不安定になる。これに対して、上記実施形態におけるカレンダー加工装置では、樹脂組成物に滑剤を配合していなくてもシートを製造することが可能である。従って、上記実施形態におけるカレンダー加工装置により製造されたシートは、滑剤の配合が少ない場合には、印刷用材料に好適であり、特に、滑剤を配合していない場合には、顔料溶剤型インクを用いたインクジェットプリンタ用記録材料に好適である。
【００７１】
しかしながら、上記実施形態における製造されたシートを、顔料溶剤型インクを用いたインクジェットプリンタ用記録材料に使用する場合であっても、樹脂組成物に滑剤を配合していてもよい。また、上記実施形態におけるカレンダー加工装置により製造されたシートは、印刷用材料に用途が限定されるものでなく、様々な用途に使用可能である。
【００７２】
次に本発明の実施例について説明する。
【００７３】
以下で説明する実施例と比較例の主要な条件と結果を、それぞれ表１，表２に示す。フローマークの欄については、フローマークが発生しない場合を「○」、フローマークが発生した場合を「×」とし、シートが製造できなかった場合を「−」とした。ここで、フローマークとは、成型加工時に溶融した樹脂組成物の流れが不均一になった場合に、シートに残る筋状あるいは縞状の模様である。
【表１】
0005415172.tif 000002
【表２】
0005415172.tif 000003
【実施例１】
【００７４】
使用したカレンダー加工装置は、実施形態で図１により説明したものと同様であり、逆Ｌ字型の４本のカレンダーロールＣ１〜Ｃ４と、第４ロールＣ４の出口に３本のテイクオフロールＴと４本のガイドロールＧと、一対のエンボスロールＥを備えたものであった。
【００７５】
カレンダーロールＣ１〜Ｃ４の径は２４インチ、長さは１８００ｍｍであり、表面粗さはＲｚ＝０．３μｍである。
【００７６】
テイクオフロールＴの径は６インチであり、長さは１８００ｍｍであった。また、ガイドロールＧの径は８インチであり、長さは１８３０ｍｍであった。表面粗さはテイクオフロールＴ、ガイドロールＧともにＲｚ＝７μｍであった。
【００７７】
一対のエンボスロールＥの径は７インチであった。
【００７８】
カレンダーロールＣ１〜Ｃ４の回転速度は１６ｍ／ｍｉｎであった。テイクオフロールＴとガイドロールＧの回転速度は２８ｍ／ｍｉｎであった。一対のエンボスロールＥの回転速度は３１ｍ／ｍｉｎであった。この設定により、本実施例では、カレンダーロールＣ１〜Ｃ４の第４ロールＣ４とエンボスロールＥとの間で、樹脂組成物のシートを延伸した。
【００７９】
カレンダーロールＣ１〜Ｃ４投入時の樹脂組成物の温度Ｒｔを放射温度計Ｓで連続測定すると１７５℃であり、カレンダーロールＣ１〜Ｃ４の表面温度を下記の通り制御した。
第１，第２ロールＣ１，Ｃ２の表面温度は、１７５℃±２℃。
第３ロールＣ３の表面温度は、１６９℃±２℃。
第４ロールＣ４の表面温度は、１６３℃±２℃。
【００８０】
放射温度計Ｓで測定したカレンダーロールＣ１〜Ｃ４投入時の溶融樹脂組成物の温度Ｒｔを基準に、カレンダーロールＣ１〜Ｃ４の表面温度を制御する制御装置を手動で設定した。
【００８１】
カレンダーロールＣ１〜Ｃ４の表面温度を制御する制御装置は、カレンダーロールＣ１〜Ｃ４の表面温度を測定し、その測定結果に基づき、カレンダーロールＣ１〜Ｃ４内の熱媒体の温度を調節する方式のものを使用した。
【００８２】
放射温度計Ｓ（タスコジャパン(株)社製、ＴＨＩ−３０３Ｎ：温度測定精度±２℃）は、測定対象の位置Ｐとの距離が５００ｍｍとなるように配置された。
【００８３】
上記のカレンダー加工装置に供した樹脂を主成分とした樹脂組成物は、下記の通りである。（下記「部」とは「重量部」をさす）
（１）  「（Ａ）塩化ビニル系モノマーと、（Ｂ）アクリル酸−ｎ−ブチルからなる重合体を主鎖に有するマクロモノマーとを、（Ａ）／（Ｂ）＝８５重量％／１５重量％〜７５重量％／２５重量％の範囲で懸濁重合法により共重合して得られた樹脂」として（Ａ）／（Ｂ）＝８０重量％／２０重量％である「プリクトマー（ＰＲＩＣＴＭＥＲ：登録商標）樹脂」（（株）カネカ製、ＧＸグレード）、１００部に対し、
（２）  Ｂａ−Ｚｎ安定剤（（株）ＡＤＥＫＡ製、アデカスタブ（登録商標）ＡＣ−７５５）４部
（３）  エポキシ大豆油（（株）ＡＤＥＫＡ製、Ｏ−１３０Ｐ）、２部
（４）  加工助剤（三菱レーヨン（株）、アクリル加工助剤Ｐ−５３０Ａ）、２部
（５）  滑剤１（三菱レーヨン（株）、Ｌ１０００）、２部
（６）  滑剤２（Ｈｏｎｅｙｗｅｌｌ（株）、ＡＣ−６１７Ａ）、０．５部
（７）  ＥＶＡ（日本合成化学（株）、ソアブレン（登録商標）ＣＨ）、５部
（８）  ＵＶＡ（（株）ＡＤＥＫＡ、ＬＡ−２９）、０．５部
（９）  酸化アンチモン（日本精鉱（株）、ＰＡＴＯＸ（登録商標）−Ｍ）、１部
（１０）  酸化チタン（堺化学（株）、ＣＲ６０）、１５部
（１１）  炭酸カルシウム（備北粉化（株）、ソフトン２２００）、５部
【００８４】
このように配合された樹脂組成物を均一にスーパーミキサー(株式会社カワタ社製)によってブレンドした後、バンバリーミキサーで溶融混練した。そして、ミキシングロールにてより均一に混練したものを、ストレーナー押出機を通した後、カレンダー加工装置に投入させ、シート製造を行った。
【００８５】
その結果、樹脂組成物が、カレンダーロールＣ１〜Ｃ４においても、テイクオフロールＴやガイドロールＧにおいても、上流側ロールへの粘着による回り込みがなく、下流側へと円滑に移行し、２４時間連続して安定的に、目的とする幅１４００ｍｍ、厚み１００μｍのシートを製造することができた。さらに、カレンダー加工時に発生するフローマークなどの問題も全くなかった。さらに、シートを１ヶ月３０℃の環境下で保存した後、シート表面における滑剤１，２のブリードアウトの有無を調べた結果、ブリードアウトは全く発生していなかった。
【実施例２】
【００８６】
テイクオフロールＴとガイドロールＧの表面粗さをＲｚ＝１μｍとした。カレンダーロールＣ１〜Ｃ４投入時の樹脂組成物の温度Ｒｔを放射温度計Ｓで連続測定すると１７０℃であり、カレンダーロールＣ１〜Ｃ４の表面温度を下記の通り制御した。
第１，第２ロールＣ１，Ｃ２の表面温度は、１７０℃±２℃。
第３ロールＣ３の表面温度は、１６４℃±２℃。
第４ロールＣ４の表面温度は、１５８℃±２℃。
【００８７】
上記以外は、実施例１と同様の条件でカレンダー加工した結果、樹脂組成物が、カレンダーロールＣ１〜Ｃ４においても、テイクオフロールＴやガイドロールＧにおいても、上流側ロールへの粘着による回り込みがなく、下流側へと円滑に移行し、２４時間連続して安定的に目的とする幅１４００ｍｍ、厚み１００μｍのシートを製造することができた。さらに、カレンダー加工時に発生するフローマークなどの問題も全くなかった。さらに、シートを１ヶ月３０℃の環境下で保存した後、シート表面における滑剤１，２のブリードアウトの有無を調べた結果、ブリードアウトは全く発生していなかった。
【実施例３】
【００８８】
カレンダーロールＣ１〜Ｃ４投入時の樹脂組成物の温度Ｒｔを放射温度計Ｓで連続測定すると１６５℃であり、カレンダーロールＣ１〜Ｃ４の表面温度を下記の通り制御した。
第１，第２ロールＣ１，Ｃ２の表面温度は、１６５℃±２℃。
第３ロールＣ３の表面温度は、１４９℃±２℃。
第４ロールＣ４の表面温度は、１４３℃±２℃。
【００８９】
上記以外は、実施例１と同様の条件でカレンダー加工した結果、樹脂組成物が、カレンダーロールＣ１〜Ｃ４においても、テイクオフロールＴやガイドロールＧにおいても、上流側ロールへの粘着による回り込みがなく、下流側へと円滑に移行し、シートを製造することができた。但し、第３，第４ロールＣ３，Ｃ４の温度が低いため、得られたシートにフローマークが発生した。
【実施例４】
【００９０】
カレンダーロールＣ１〜Ｃ４投入時の樹脂組成物の温度Ｒｔを放射温度計Ｓで連続測定すると１６５℃であり、カレンダーロールＣ１〜Ｃ４の表面温度を下記の通り制御した。
第１，第２ロールＣ１，Ｃ２の表面温度は、１６０℃±２℃。
第３ロールＣ３の表面温度は、１４４℃±２℃。
第４ロールＣ４の表面温度は、１４１℃±２℃。
【００９１】
上記以外は、実施例２と同様の条件でカレンダー加工した結果、樹脂組成物が、カレンダーロールＣ１〜Ｃ４においても、テイクオフロールＴやガイドロールＧにおいても、上流側ロールへの粘着による回り込みがなく、下流側へと円滑に移行し、シートを製造することができた。但し、第３，第４ロールＣ３，Ｃ４の温度が低いため、得られたシートにフローマークが発生した。
【００９２】
次に、比較例の説明を行なう。
【００９３】
［比較例１］
テイクオフロールＴとガイドロールＧを鏡面仕上げし、表面粗さをＲｚ＝０．１μｍとした以外は、実施例１と同様の条件でカレンダー加工した。その結果、圧延された樹脂組成物がテイクオフロールＴやガイドロールＧに粘着して、シートを製造することができなかった。これは、滑剤の配合量が少ないためであり、滑剤の量を増加すれば、シートを製造できると考えられる。
【００９４】
［比較例２］
第４ロールＣ４の表面温度を、１７５℃±２℃に制御する以外は、実施例１と同様の条件でカレンダー加工した。その結果、圧延された樹脂組成物が、第３ロールＣ３に粘着してしまい、第４ロールＣ４からシート自体を引出すことができず、シートを製造することができなかった。
【００９５】
［比較例３］
第３ロールＣ３の表面温度を、１８０℃±２℃に制御する以外は、実施例１と同様の条件でカレンダー加工した。その結果、圧延された樹脂組成物が、第２ロールＣ２に粘着してしまい、第４ロールからシート自体を引出すことができず、シートを製造することができなかった。
【００９６】
［比較例４］
第４ロールＣ４の表面温度を、１７０℃±２℃に制御する以外は、実施例２と同様の条件でカレンダー加工した。その結果、圧延された樹脂組成物が、第３ロールＣ３に粘着してしまい、第４ロールＣ４からシート自体を引出すことができず、シートを製造することができなかった。
【００９７】
［比較例５］
第３ロールＣ３の表面温度を、１７５℃±２℃に制御する以外は、実施例２と同様の条件でカレンダー加工した。その結果、圧延された樹脂組成物が、第２ロールＣ２に粘着してしまい、第４ロールからシート自体を引出すことができず、シートを製造することができなかった。
【００９８】
上記実施形態及び実施例では、ガイドロールＧやエンボスロールＥが使用されているが、シートの用途によっては、使用されなくともよい。
【００９９】
本発明は、上記実施形態及び実施例に限定されることなく、その技術的思想の範囲内であれば、様々な変形が可能である。
【符号の説明】
【０１００】
Ｃ１  第１ロール（カレンダーロール）
Ｃ２  第２ロール（カレンダーロール）
Ｃ３  第３ロール（カレンダーロール）
Ｃ４  第４ロール（カレンダーロール）
Ｒｔ  樹脂組成物の温度
Ｔ    テイクオフロール
【図１】
0005415172.tif 000004